ПОЛИМЕР С УЛУЧШЕННЫМИ ХАРАКТЕРИСТИКАМИ И СПОСОБ ЕГО ПОЛУЧЕНИЯ

1. Способ обработки полимерного материала, включающий:
временное увеличение подвижности в полимере с обеспечением конкретной ориентации цепей полимера.
2. Способ по п. 1, отличающийся тем, что указанный полимер включает термореактивный материал.
3. Способ по п. 1, отличающийся тем, что увеличенную подвижность обеспечивают посредством введения пластификатора.
2
4. Способ по п. 3, отличающийся тем, что указанный пластификатор содержит HO.
2
5. Способ по п. 3, отличающийся тем, что указанный пластификатор содержит CO.
6. Способ по п. 3, отличающийся тем, что указанный пластификатор удаляют до завершения цикла отверждения.
7. Способ по п. 1, отличающийся тем, что увеличенную подвижность обеспечивают посредством импульсного электрического поля.
8. Способ по п. 1, отличающийся тем, что увеличенную подвижность обеспечивают посредством ультразвукового облучения.
9. Способ обработки полимерного материала, включающий:
инициирование цикла отверждения полимера;
увеличение подвижности в полимере во время указанного цикла отверждения; и
прекращение увеличения подвижности по достижении заданного порогового значения до завершения цикла отверждения.
10. Способ по п. 9, отличающийся тем, что указанное увеличение подвижности осуществляют временно.
11. Способ по п. 9, отличающийся тем, что увеличенную подвижность обеспечивают посредством введения пластификатора.
12. Способ по п. 11, отличающийся тем, что указанный пластификатор удаляют после завершения предпочтительной ориентации молекулярной цепи полимера.
13. Способ по п. 12, отличающийся тем, что указанный пластификатор удаляют до завершения цикла отверждения.
14. Способ по п. 9, отличающийся тем, что увеличенную подвижность обеспечивают посредством импульсного электрического поля.
15. Способ по п. 9, отличающийся тем, что увеличенную подвижность обеспечивают посредством ультразвукового облучения.
16. Полимерный материал, содержащий:
с
с
термореактивный материал с термоокислительной стабильностью, меньшей или равной примерно 2,2% потери массы при примерно 650°F (343°C) при атмосферном давлении в течение 1000 ч, температурой стеклования (Т) в сухих условиях, большей или равной примерно 700°F (371°C), и температурой стеклования (Т) в жарких/влажных условиях, большей или равной примерно 690°F (366°C).
17. Полимерный материал по п. 16, отличающийся тем, что указанный полимерный материал представляет собой полиимид.